(57)【要約】【課題】ガラスの剥離性を改善し、熱間押出管の酸洗肌荒れや酸洗コスト低減するとともに、押込み疵や焼付き等の欠陥を抑制する熱間押出製管用ガラス潤滑剤を提供する。【解決手段】アルカリ金属酸化物の合計量が１２〜３０質量％であり、Ａｌ2Ｏ3、ＣａＯおよびＭｇＯの１種または２種以上の合計量が２０〜４０質量％であるケイ酸ガラス潤滑剤で構成されることを特徴とする金属材料の熱間押出製管用ガラス潤滑剤である。ただし、アルカリ金属酸化物の合計量のうち１/３以上をＫ2Ｏとし、Ａｌ2Ｏ3、ＣａＯおよびＭｇＯの１種または２種以上の合計量のうち１/４以上をＡｌ2Ｏ3とする。この熱間押出製管用ガラス潤滑剤は、さらに２５質量％以下のＢ2Ｏ3を含むケイ酸ガラス潤滑剤で構成するのが望ましく、熱間押出で加工される金属材料の外面潤滑剤として用いるのが好適である。【選択図】なし【特許請求の範囲】
【請求項１】
アルカリ金属酸化物の合計量が１２〜３０質量％であり、Ａｌ2Ｏ3、ＣａＯおよびＭｇＯの１種または２種以上の合計量が２０〜４０質量％であるケイ酸ガラス潤滑剤で構成されることを特徴とする金属材料の熱間押出製管用ガラス潤滑剤。
ただし、アルカリ金属酸化物の合計量のうち１/３以上をＫ2Ｏとし、Ａｌ2Ｏ3、ＣａＯおよびＭｇＯの１種または２種以上の合計量のうち１/４以上をＡｌ2Ｏ3とする
【請求項２】
さらに２５質量％以下のＢ2Ｏ3を含むケイ酸ガラス潤滑剤で構成されることを特徴とする請求項１に記載の金属材料の熱間押出製管用ガラス潤滑剤。
【請求項３】
当該熱間押出製管用ガラス潤滑剤が、熱間押出で加工される金属材料の外面潤滑剤として用いられることを特徴とする請求項１から３のいずれかに記載の金属材料の熱間押出製管用ガラス潤滑剤。
【請求項４】
Ｃｒを１５質量％以上含有する金属材料の熱間押出加工に用いられることを特徴とする請求項１から４のいずれかに記載の金属材料の熱間押出製管用潤滑剤。
【請求項５】
請求項１または２に記載の熱間押出製管用ガラス潤滑剤を熱間押出で加工される金属材料の潤滑剤として用いることを特徴とする金属材料の熱間押出製管方法。
【請求項６】
当該熱間押出製管用ガラス潤滑剤を、金属材料の外面潤滑剤として用い熱間押出加工を行うことを特徴とする請求項５に記載の金属材料の熱間押出製管方法。
【請求項７】
前記金属材料がＣｒを１５質量％以上含有する被加工材であることを特徴とする請求項５または６に記載の金属材料の熱間押出製管方法。
【発明の詳細な説明】
【技術分野】
【０００１】
本発明は、金属材料の熱間押出しに適用できる熱間押出製管用ガラス潤滑剤、およびこの潤滑剤を用いる金属材料の熱間押出製管方法に関するものである。
【０００２】
別に記載がない限り、本願明細書における用語の定義は次の通りである。
「質量％」：潤滑剤に含まれる各成分の質量百分率を表す。
「金属材料」：炭素鋼、Ｃｒ合金、Ｃｒ−Ｎｉ合金およびＮｉ基合金などの材料をいう。
【背景技術】
【０００３】
一般に、Ｃｒを含有する合金鋼、ステンレス鋼および耐熱合金などからなる継目無管は、潤滑剤にガラスを用いたユジーン・セジュルネ法に代表される熱間押出製管法によって製造されることが多い。また、このユジーン・セジュルネ法に代表される熱間押出製管法では、炭素鋼からなる継目無管も製造される。
【０００４】
上記の熱間押出製管法における潤滑剤であるガラスの供給は、一般に、被加工材である中空丸ビレット（以下、単に「ビレット」という）を押出加工温度（通常、１０００〜１２５０℃）に加熱した後に行われる。
【０００５】
具体的には、押出プレスのコンテナ内面とビレット外面との潤滑を行う外面ガラス（外面潤滑剤）の供給は、押出加工温度に加熱したビレットを粉末ガラスが散布されたテーブル上で転動させ、ビレット外面に転写させてガラスを被覆することにより行われる。
【０００６】
押出プレスのマンドレル外面とビレット内面との潤滑を行う内面ガラス（内面潤滑剤）の供給は、ターニングローラ上で回転中または上記のテーブル上で転動中のビレットの孔内に、半円筒状のスプーンを用いて粉末ガラスを挿入塗布してビレット内面にガラスを被覆することにより行われる。
【０００７】
さらに、押出プレスのダイス内面とビレットの先端面および外面との潤滑を行う正面ガラス（正面潤滑剤）の供給は、水ガラスなどの適宜なバインダーを用いて粉末ガラスを中空円盤状に成形したガラスディスクをダイスの入側面に固定装着することにより行われる。
【０００８】
上述した各ガラスのうち、通常、正面ガラスと内面ガラスには、押出加工温度の１０００〜１２５０℃で適正な粘度（１０1.5〜１０4ポアズ）を有することから、ＳｉＯ2−Ｎａ2Ｏ−ＣａＯ系の窓ガラスやＳｉＯ2−Ａｌ2Ｏ3−Ｂ2Ｏ3系の無アルカリガラスが多用される。
【０００９】
また、外面ガラスには、被覆後のハンドリング中に被覆したガラスが剥離、脱落するのを防ぐ観点から、ビレット表面に対する付着性に優れるものがよいとされ、同加工温度の１０００〜１２５０℃での特性が１０0〜１０1.5ポアズという粘度の低いＳｉＯ2−Ｎａ2Ｏ−Ｂ2Ｏ3系のガラスが多用される。
【００１０】
熱間押出法による金属材料の加工において、潤滑剤の性能が被加工材の品質性状に影響を及ぼすことから、従来から、ガラス潤滑剤について多くの提案がなされている。例えば、特許文献１には、熱間押出し時の焼付きを防止するため、押出加工の温度域における粘度が１０5ポアズ以下の粉末ガラスに固体潤滑粉末を配合し、バインダーを加えて成形したガラスディスクを正面潤滑剤として使用する熱間押出製管方法が開示されている。
【００１１】
特許文献２には、特定組成を有し、低粘度によるガラス層の破損による焼付き、または高粘度での潤滑不足による焼付きを防止するため、押出加工の温度域での適正粘度を３００〜３０００ポアズとする熱間押出用のガラス潤滑剤が開示されている。
【００１２】
また、特許文献３には、押出加工比が３０％以上となる高加工度での押出加工において、スケール起因の押込み疵や焼付きを防止するため、ビレット表面に耐火性物質を塗布し、加熱時に生成または生成付着したビレット表面のスケールをこの耐火性物質中に溶融させ、その上に押出加工の温度域における粘度が１０1.5〜１０4ポアズであるガラス潤滑剤を塗布して加工する金属材料の熱間押出方法が開示されている。
【００１３】
さらに、特許文献４には、正面潤滑剤の粘度を１０3ポアズ以上とすることで外面への縦じわの形成を防止するとともに、外面潤滑剤の粘度を１０ポアズ以下として摩擦係数を低下させて外面すじ疵の発生を防止することにより、特にフェライト系ステンレス鋼管や二相ステンレス鋼管の外面欠陥の発生を抑制する熱間押出製管方法が開示されている。
【００１４】
上記特許文献１〜４で提案されたガラス潤滑剤を用いること、さらにこれらを用いた熱間押出製管方法を採用することにより、熱間押出加工にともなう押込み疵や焼付き等の外面欠陥の発生を抑制することができ、所期の効果を発揮することが可能になる。
【先行技術文献】
【特許文献】
【００１５】
【特許文献１】特開平０６−１７０４３７号公報
【特許文献２】特開平１１−９２１６９号公報
【特許文献３】特開平１１−１２３４４３号公報
【特許文献４】特開２００４−１７４５３６号公報」
【発明の概要】
【発明が解決しようとする課題】
【００１６】
通常、熱間で押出加工された金属材料は、水冷された後、沸硝酸の酸洗およびショットブラストによって残存するガラスを除去する。このとき、管表面に残存するガラスは、水冷により大部分が熱衝撃により剥離され、さらに沸硝酸の酸洗により剥離されなかった残り部分も完全に溶解し除去される。
【００１７】
しかし、水冷で剥離されずに残存するガラスを酸洗するには時間を要し、またガラスが残存する部分は管表面の一部であるため、他の大部分は過酸洗の状態となり表面に肌荒れを発生し、歩留りを悪化させる等の問題を生じる。このため、沸硝酸による酸洗時間を短縮し、管表面に発生する肌荒れを抑制するには、水冷によりガラスを全て除去し、残存するガラスをなくすのが望ましい。
【００１８】
一方、熱間押出製管法で潤滑として用いられたガラスは、コンテナ、マンドレル等の製管工具にも付着する。ここで、コンテナは押出加工前のビレットを挿入する容器であり、ビレット外面と接触し外面ガラスが付着する。また、マンドレルはビレット内面に挿入される棒状の工具であり、ビレット内面と接触し内面ガラスが付着する。
【００１９】
製管工具に付着したガラスは、冷却されて固化し、コンテナ内面およびマンドレル表面の工具表面に堆積する。そして、工具表面に堆積した固体ガラスは、熱間押出の加工中に剥がれて押込み疵の原因ともなる。このため、工具表面に付着したガラスは、熱間押出終了毎に放水や除去治具により除去する必要がある。
【００２０】
前述の通り、従来から提案されているガラス潤滑剤は、いずれも潤滑剤の粘度に着目して、熱間押出加工にともなう押込み疵や焼付き等の外面欠陥の発生を抑制することを課題としているが、ガラス潤滑剤そのものの除去性について検討がなされていない。
【００２１】
本発明は、このような金属材料の熱間押出方法におけるガラス潤滑剤の新たな課題に鑑みてなされたものであり、熱間押出された金属材料に残存するガラスおよび工具表面に付着するガラスの剥離性を改善し、優れた除去性能を発揮することができる熱間押出用ガラス潤滑剤、およびこれを用いる金属材料の熱間押出製管方法を提供することを目的としている。
【課題を解決するための手段】
【００２２】
本発明者らは、上記の課題を解決するため、金属材料の熱間押出に際し、種々のガラス潤滑剤を用いて剥離性の比較検討を行い、次の知見を得た。
【００２３】
ガラス潤滑剤の剥離性には、ガラスによる金属材料表面の酸化現象が大きく影響している。例えば、鋼材を熱間押出する場合に、溶融した高温のガラスが鋼表面に接触すると、ガラス中の酸素が鋼表面を酸化して酸化鉄を生成する。酸化鉄はガラスと共晶反応を起こし、酸化鉄がガラス中に溶融する。
【００２４】
このとき、鋼と接触しているガラス界面は高い鉄元素濃度となり、鋼表面との親和性が高くなり、密着性が高まる。この密着性は酸化性（鋼を酸化させる力）の強いガラスほど高くなる。
【００２５】
ガラスの酸化性は、ガラス中に含まれる酸化成分（酸化させる成分）と還元成分（還元させる成分）の比率による。酸化成分としてはアルカリ金属の酸化物が挙げられ、還元成分としてはＡｌ2Ｏ3またはアルカリ土類金属の酸化物ＣａＯ、ＭｇＯが挙げられる。
【００２６】
ガラス潤滑剤の剥離性向上させる（すなわち、密着性を低下させる）には、アルカリ金属の酸化物は極力少なくするのが望ましい。
しかし、ケイ酸塩系ガラスにおいて、アルカリ金属の酸化物は粘度を低下させる役割を発揮するため、アルカリ金属の酸化物を添加しなければガラスの粘度が高くなり過ぎ、熱間押出用ガラス潤滑剤として機能しなくなる。
【００２７】
アルカリ金属の酸化物として、Ｋ2ＯおよびＮａ2Ｏが挙げられる。これらのうちで、Ｎａ2Ｏは酸化能が高く、Ｋ2ＯはＮａ2Ｏに比べ酸化能は低い。一方、Ｋ2ＯとＮａ2Ｏは、粘度を低減する作用は同等である。さらに言えば、コスト面ではＫ2ＯはＮａ2Ｏに比べ割高である。
【００２８】
したがって、アルカリ金属の酸化物としてＫ2Ｏの含有を所定割合以上に確保することにより、低粘度のケイ酸ガラスであっても、酸化性を抑制し、工具表面および材料表面からの剥離性に優れたガラス潤滑剤を得ることができる。
【００２９】
還元成分としてＡｌ2Ｏ3またはアルカリ土類金属の酸化物ＣａＯ、ＭｇＯが挙げられるが、特にＡｌ2Ｏ3が良好な還元性を発揮する。したがって、還元成分としてＡｌ2Ｏ3の含有を所定割合以上に確保することにより、還元作用を有効に発揮させることができる。
【００３０】
通常、ガラス中に溶融した鉄酸化物は濃度勾配を持ち、鋼とガラスの界面が最も濃度が高く、ガラス内部に行くにしたがって濃度が低くなっていく。この場合に、Ｂ2Ｏ3は、鉄酸化物をガラス中に均一に溶融させる作用を発揮する。
【００３１】
したがって、ガラス潤滑剤にＢ2Ｏ3を含有させることにより、鉄酸化物の濃度勾配をなくし、結果的に鋼とガラスの界面の鉄元素濃度を下げる効果を有する。これにより、鋼表面との親和性を低下させ、密着性を低減することができる。
【００３２】
本発明は、上述した知見に基づいて完成されたものであり、下記（１）〜（３）の熱間押出用ガラス潤滑剤、および（４）〜（６）の金属材料の熱間押出製管方法を要旨としている。
【００３３】
（１）アルカリ金属酸化物の合計量が１２〜３０質量％であり、Ａｌ2Ｏ3、ＣａＯおよびＭｇＯの１種または２種以上の合計量が２０〜４０質量％であるケイ酸ガラス潤滑剤で構成されることを特徴とする金属材料の熱間押出製管用ガラス潤滑剤である。
ただし、アルカリ金属酸化物の合計量のうち１/３以上をＫ2Ｏとし、Ａｌ2Ｏ3、ＣａＯおよびＭｇＯの１種または２種以上の合計量のうち１/４以上をＡｌ2Ｏ3とする。
【００３４】
（２）上記（１）の熱間押出製管用ガラス潤滑剤は、さらに２５質量％以下のＢ2Ｏ3を含むケイ酸ガラス潤滑剤で構成するのが望ましい。
【００３５】
（３）上記（１）、（２）の熱間押出製管用ガラス潤滑剤は、熱間押出で加工される金属材料の外面潤滑剤として用いられるのが望ましい。同ガラス潤滑剤は、Ｃｒを１５質量％以上含有する金属材料の熱間押出加工に用いられるのが一層望ましい。
【００３６】
（４）上記（１）、（２）の熱間押出製管用ガラス潤滑剤を熱間押出で加工される金属材料の潤滑剤として用いることを特徴とする金属材料の熱間押出製管方法である。
【００３７】
（５）上記（４）の熱間押出製管方法は、当該熱間押出製管用ガラス潤滑剤を金属材料の外面潤滑剤として用いることが望ましく、Ｃｒを１５質量％以上含有する金属材料の熱間押出加工に用いることが一層望ましい。
【発明の効果】
【００３８】
本発明の熱間押出製管用ガラス潤滑剤は、次の顕著な効果を有する。
（１）熱間押出加工の潤滑性に優れる。
（２）熱間押出された金属材料に残存するガラスの剥離性を改善し、酸洗肌荒れや酸洗コスト低減する。
（３）熱間押出に用いられる工具表面に付着するガラスの剥離性を改善し、押込み疵や焼付き等の欠陥を抑制する。
【００３９】
本発明の熱間押出製管用ガラス潤滑剤の優れた特性は、本発明の熱間押出製管方法に適用することにより充分に発揮することができる。
【発明を実施するための形態】
【００４０】
[ガラス潤滑剤の組成]
本発明の熱間押出製管用ガラス潤滑剤は、アルカリ金属酸化物の合計量が１２〜３０質量％であり、Ａｌ2Ｏ3、ＣａＯおよびＭｇＯの１種または２種以上の合計量が２０〜４０質量％であるケイ酸ガラス潤滑剤で構成されることを特徴とする。ただし、前記アルカリ金属酸化物の合計量のうち１/３以上をＫ2Ｏとし、Ａｌ2Ｏ3、ＣａＯおよびＭｇＯの１種または２種以上の合計量のうち１/４以上をＡｌ2Ｏ3とする必要がある。
【００４１】
本発明の熱間押出製管用ガラス潤滑剤は、熱間押出加工に優れた潤滑性を発揮することを目的とするものであり、押出加工時に適正な粘度に調整されていなければならない。このため、押出加工温度の１０００℃〜１２５０℃における粘度は１０0〜１０4ポアズにする必要がある。
【００４２】
本発明の熱間押出製管用ガラス潤滑剤は、このような粘度範囲を前提として、剥離性に優れたガラス潤滑剤組成を実現したものであり、ＳｉＯ2を主成分とするケイ酸ガラス潤滑剤で構成される。ケイ酸ガラスの組成を上記に限定したのは、次の理由による。
【００４３】
アルカリ金属酸化物の合計量：１２〜３０質量％
アルカリ金属酸化物は酸化成分であり、ガラスの粘度を低下させる作用を発揮する。アルカリ金属酸化物の合計量が３０質量％を超えると、潤滑剤の粘度が低下し過ぎるとともに、Ａｌ2Ｏ3、ＣａＯまたはＭｇＯを含有させても酸化能が高く、潤滑剤の剥離性が十分でなくなる。一方、１２質量％未満では、潤滑剤の粘度が高くなり過ぎ、押出加工温度域（１０００℃〜１２５０℃）において１０0〜１０4ポアズの適正粘度を得られないことがある。
【００４４】
アルカリ金属の酸化物としてＫ2ＯおよびＮａ2Ｏが挙げられ、アルカリ金属酸化物の合計量のうち１/３以上をＫ2Ｏとする必要がある。Ｋ2ＯとＮａ2Ｏは粘度の低減作用は同等であるが、Ｋ2ＯはＮａ2Ｏに比べ酸化能は低い。したがって、Ｋ2Ｏの含有量を１/３以上確保することにより、低粘度のケイ酸ガラスであっても、酸化性を抑制し優れた剥離性を得ることができる。
【００４５】
Ａｌ2Ｏ3、ＣａＯおよびＭｇＯの１種または２種以上の合計量：２０〜４０質量％
Ａｌ2Ｏ3、並びにアルカリ土類金属の酸化物のＣａＯおよびＭｇＯは還元成分である。Ａｌ2Ｏ3、ＣａＯおよびＭｇＯの１種または２種以上の合計量が２０質量％未満では、アルカリ金属酸化物の合計量を１５〜３０質量にコントロールしても、材料表面とガラスの界面での酸化が進み、潤滑剤の剥離性が十分でない。
【００４６】
一方、同合計量が４０質量％を超えると、材料表面における還元性能が飽和し効果の改善がみられないとともに、主成分であるＳｉＯ2量が相対的に少なくなり、潤滑剤の粘度が低くなり過ぎることがある。
【００４７】
Ａｌ2Ｏ3、ＣａＯおよびＭｇＯのなかでは、特にＡｌ2Ｏ3が良好な還元性を発揮することから、Ａｌ2Ｏ3、ＣａＯおよびＭｇＯの１種または２種以上の合計量のうち１/４以上をＡｌ2Ｏ3とする必要がある。
【００４８】
Ｂ2Ｏ3：２５質量％以下
Ｂ2Ｏ3は必須の含有成分ではないが、鉄酸化物をガラス中に均一に溶融させる作用を発揮する。前述の通り、ガラス中に溶融した鉄酸化物は濃度勾配を示し、材料およびガラス界面において最も濃度が高く、ガラス内部に行くにしたがって濃度が低くなる。Ｂ2Ｏ3は鉄酸化物をガラス中に均一に溶融させるので、結果的に材料とガラスの界面における鉄元素濃度を下げる効果を有する。
【００４９】
したがって、ケイ酸ガラス潤滑剤の剥離性を向上させるには、Ｂ2Ｏ3の含有が望ましい。
材料とガラスの界面での鉄元素濃度を下げる効果を十分に得るには、Ｂ2Ｏ3を８質量％以上含有させるのが好ましい。さらに好ましくは１５質量％以上である。一方、２５質量％を超えると、材料表面の酸化をむしろ促進させることになるため、上限を２５質量％とした。
【００５０】
［外面潤滑剤への適用］
本発明の熱間押出製管用ガラス潤滑剤は、熱間押出時の優れた潤滑性を確保するため、正面潤滑剤、外面潤滑剤、または内面潤滑剤としていずれにも使用することができる。
【００５１】
正面潤滑剤は、粉末状にしたものに水ガラスなどのバインダーを少量加え、型に嵌めるなどしてドーナツ状に成形し、常温から２００℃位までの環境下で充分乾燥し、ドーナツ状のディスクガラスとして用いられ、加熱された被加工材とダイスの間にセットされる。このため、正面潤滑剤はビレットの保有熱により少しずつ軟化、溶融して、被加工材の外周面に塗布された外面潤滑剤の粉末ガラスとともにダイスと被加工材の外周面との潤滑剤として作用する。
【００５２】
外面潤滑剤は、粉末ガラスとして使用する。通常、粉末ガラスを敷き詰めたテーブル上を加熱されたビレットを転動、転写させて、外表面を被覆する。このため、外面潤滑剤は、ビレットとコンテナ内面との潤滑剤およびダイスと被加工材の外周面との潤滑剤として作用する。
【００５３】
内面潤滑剤は、粉末ガラスとして使用し、加熱されたビレットに設けられた内孔に投入される。このため、内面潤滑剤は被加工材の内周面に塗布され、マンドレルと被加工材の内周面との潤滑剤として作用する。
【００５４】
熱間押出に際し、コンテナ内面に付着するガラスは、ビレット外表面に塗布された外面潤滑剤である。したがって、本発明の熱間押出製管用ガラス潤滑剤は、コンテナ内面に付着したガラスの剥離性を向上させるために、外面潤滑剤として用いるのが望ましい。
【００５５】
［金属材料への適用鋼種］
本発明の熱間押出製管用ガラス潤滑剤は、炭素鋼、Ｃｒ合金、Ｃｒ−Ｎｉ合金などの他、Ｎｉ基合金等の金属材料を対象にすることができる。これらの金属材料は１０００℃〜１２５０℃の高温に加熱されると多少なりともスケールが生成することから、熱間押出後の脱ガラス処理においてスケールごとガラスを剥離できることから、比較的、剥離性を確保し易くなる。
【００５６】
ところが、Ｃｒを１５質量％以上含有するＣｒ合金、Ｃｒ−Ｎｉ合金、Ｎｉ基合金等の金属材料は、炭素鋼に比べ、材料とガラスの界面での密着性が高いため、本発明の熱間押出製管用ガラス潤滑剤を使用することにより、潤滑剤の剥離性の向上に顕著な効果を発揮することができる。
【００５７】
［金属材料の熱間押出製管方法］
本発明の熱間押出製管方法は、上記組成のケイ酸ガラス潤滑剤で構成される熱間押出製管用ガラス潤滑剤を熱間押出で加工される金属材料の潤滑剤として用いることを特徴とする。
【００５８】
本発明の熱間押出製管方法を適用することにより、熱間押出加工において優れた潤滑性能が確保できるだけでなく、熱間押出された金属材料に残存するガラスの剥離性を改善し、酸洗肌荒れや酸洗コスト低減するとともに、工具表面に付着するガラスの剥離性を改善し、押込み疵や焼付き等の欠陥を抑制できる。これにより、最適なユジーン・セジュルネ法による熱間押出製管法を構成することになる。
【実施例】
【００５９】
（実施例１）
表１に示す組成からなる８種の粉末ガラス（粒径：約１８０μｍ）を準備し、ガラスの剥離性を調査した。準備した粉末ガラスは、本発明例としてガラスＡ〜Ｆ、比較例としてガラスＧ、Ｈに区分される。鋼種ＳＵＳ３０４のブロック状試験片（２０ｍｍ×２０ｍｍ×２０ｍｍ）を準備し、その試験表面に各粉末ガラス２ｇをまぶし、大気雰囲気下の加熱炉（温度：１２５０℃）で１時間加熱した後、ブロック状試験片を取出し、直ちに水槽中に浸漬し急冷した。
【００６０】
得られたブロック状試験片の試験表面を観察し、試験表面の全体に対するガラスが剥離した面積の割合を剥離面積率として測定した。ここで、剥離面積率が８０％以上を合格と評価した。
【００６１】
【表１】
2010227997.tif 000002
【００６２】
剥離面積率の測定結果を表１に示す。表１の結果から、本発明例のガラスＡ〜Ｆは、いずれも剥離面積率が８０％を超え剥離性が良好であることが分る。これに比べ、比較例のＧ〜Ｈは、剥離面積が４４％〜５２％と低く不芳である。
【００６３】
（実施例２）
鋼種ＳＵＳ３０４およびＣｒ−Ｎｉ合金（２５質量％Ｃｒ−３５質量％Ｎｉ）を用いて熱間押出製管を行い、製管後における管外面のガラス剥離状態および表面状況を調査した。
【００６４】
外面潤滑剤として、前記表１に示す本発明例のガラスＦおよび比較例のガラスＧの粉末ガラスを用い、加熱されたビレット外面に粉末のまま塗布した。使用した粉末ガラスの平均粒径は約１８０μｍであった。
【００６５】
正面潤滑剤および内面潤滑剤として、市販の粉末ガラスを用いた。その特性は下記の通りである。
粘度：１２００℃で１０００ポアズ
組成：ＳｉＯ2（７３質量％）、Ｎａ2Ｏ（１３質量％）、Ａｌ2Ｏ3（２質量％）、
ＣａＯ（８質量％）およびＭｇＯ（４質量％）
正面潤滑剤は、上記の市販ガラスに水ガラス３号を５質量％加えてディスク状に成形して用いた。
【００６６】
鋼種ＳＵＳ３０４の熱間押出製管では、下記の製管スケジュールとした。
ビレット寸法：外径１７４ｍｍ×内径４４ｍｍ×長さ８００ｍｍ、先端に２０Ｒ加工
ビレット加熱温度：１２５０℃
押出管寸法：外径４７ｍｍ×内径４１ｍｍ（×肉厚３ｍｍ）×長さ４０，０００ｍｍ
【００６７】
得られた押出管を３つに切断し、冷却床にて水をシャワー方式で散布し、管を常温まで冷却した。その後、管表面のガラス剥離状況、加工疵などを観察した。
【００６８】
鋼種Ｃｒ−Ｎｉ合金の熱間押出製管では、下記の製管スケジュールとした。
ビレット寸法：外径３３０ｍｍ×内径２０６ｍｍ×長さ１１００ｍｍ、
先端に２０Ｒ加工
ビレット加熱温度：１２５０℃
押出管寸法：外径２２３ｍｍ×内径１９５ｍｍ（×肉厚１４ｍｍ）×長さ５３００ｍｍ
【００６９】
得られた押出管を冷却床にて水をシャワー方式で散布して管を常温まで冷却した。その後、管表面のガラス剥離状況、加工疵などを観察した。
【００７０】
【表２】
2010227997.tif 000003
【００７１】
表２に調査結果を示す。表２の「ガラス剥離状況」の評価欄の記号の意味は次の通りである。
○：良。完全に剥離したことを示す。
△：可。一部ガラスが剥離していない部位（残存面積で１０％未満）があったことを示
す。
×：不可。ガラスが剥離してない部位が広範囲に存在(残存面積で１０%以上）すること
を示す。
【００７２】
また、表２の「管表面状況」の評価欄の記号の意味は次の通りである。
○：良。
△：不可。コンテナ付着ガラスによる筋疵があったことを示す。
×：不可。焼き付きがあったことを示す。
【００７３】
鋼種ＳＵＳ３０４の熱間押出製管では、表２に示すように、本発明例のガラスＦを用いることにより、押出製管後の管外表面にはガラスは残存しておらず、剥離性が良好であることが分る。また、焼き付きなどの欠陥も発生していなかった。これに対し、比較例のガラスＧを用いることにより、押出製管後の管外表面に面積にして１０％以上ものガラスが付着している部位が確認された。さらに、管外表面に筋疵の発生があった。
【００７４】
この筋疵は、コンテナ内表面に付着したガラス潤滑剤は毎押出し後にコンテナ内面に放水した後、金属ブラシで除去するが、ガラス潤滑剤の剥離性が悪いため、内面に付着したガラスの一部が残存したコンテナを用いて熱間押出し製管を行ったため発生した疵である。
【００７５】
鋼種Ｃｒ−Ｎｉ合金の熱間押出製管では、表２に示すように、本発明例のガラスＦを用いることにより、押出製管後の管外表面にはガラスは残存しておらず、剥離性が良好であることが分る。また、焼き付きや象肌などの欠陥も発生していなかった。これに対し、比較例のガラスＧを用いることにより、押出製管後の管外表面に面積にして１０％以上ものガラスが付着している部位が確認された。さらに、管外表面に筋疵の発生があった。
【産業上の利用可能性】
【００７６】
本発明の熱間押出製管用ガラス潤滑剤は、次の顕著な効果を有することから、管材等の金属材料の熱間押出加工方法の潤滑剤として広く適用できる。
（１）熱間押出加工の潤滑性に優れる。
（２）熱間押出された金属材料に残存するガラスの剥離性を改善し、酸洗肌荒れや酸洗コスト低減する。
（３）熱間押出に用いられる工具表面に付着するガラスの剥離性を改善し、押込み疵や焼付き等の欠陥を抑制する。